(57)【要約】【課題】光電変換効率を向上できる光電変換層を形成可能な組成物を提供する。【解決手段】光電変換層を形成するための組成物として、半導体と複数のイオン性基を有するイオン性低分子化合物とを組み合わせる。前記イオン性低分子化合物の分子量は１００００以下であってもよい。前記低分子化合物は、式：Ｘ−Ｒ−Ｘ（式中、Ｒは、炭化水素基又はフルオロ炭化水素基であり、Ｘは、アニオン性基又はカチオン性基である）で表される化合物であってもよい。前記式中のＲはフルオロ脂肪族炭化水素基であってもよい。前記イオン性低分子化合物はパーフルオロ脂肪族ジカルボン酸であってもよい。前記半導体は、酸化チタンナノ粒子であってもよい。前記イオン性低分子化合物の割合は、半導体１重量部に対して０．００１〜１５重量部程度であってもよい。【選択図】なし【特許請求の範囲】
【請求項１】
光電変換層を形成するための組成物であって、半導体及び複数のイオン性基を有するイオン性低分子化合物を含む光電変換層用組成物。
【請求項２】
イオン性低分子化合物の分子量が１００００以下である請求項１記載の光電変換層用組成物。
【請求項３】
イオン性低分子化合物が、式：Ｒ−(Ｘ)ｎ（式中、Ｒは炭化水素基又はフルオロ炭化水素基であり、Ｘはアニオン性基又はカチオン性基であり、ｎは２〜４の整数である）で表される請求項１又は２記載の組成物。
【請求項４】
式中のＲがフルオロ脂肪族炭化水素基であり、Ｘがアニオン性基であり、かつｎが２である請求項３記載の組成物。
【請求項５】
イオン性低分子化合物が、パーフルオロアルカンジカルボン酸である請求項１〜４のいずれかに記載の組成物。
【請求項６】
半導体が、酸化チタンナノ粒子である請求項１〜５のいずれかに記載の組成物。
【請求項７】
さらに色素を含む請求項１〜６のいずれかに記載の組成物。
【請求項８】
イオン性低分子化合物の割合が、半導体１重量部に対して０．００１〜１５重量部である請求項１〜７のいずれかに記載の組成物。
【請求項９】
導電性基板と、この基板上に積層された光電変換層とで構成された積層体であって、光電変換層が、請求項１〜８のいずれかに記載の組成物で形成されている積層体。
【請求項１０】
導電性基板に、請求項１〜８のいずれかに記載の組成物をコーティングし、半導体を焼結させることなく、積層体を製造する方法。
【請求項１１】
請求項９記載の積層体を備えた光電変換素子。
【発明の詳細な説明】
【技術分野】
【０００１】
本発明は、太陽電池（特に、色素増感太陽電池）などの光電変換素子に含まれる光電変換層を形成するための組成物、この組成物を用いた電極（光電極）及びこの電極を備えた光電変換素子に関する。
【背景技術】
【０００２】
太陽電池が環境負荷の小さいクリーンエネルギーとして注目され、実際に実用化されている。現在、結晶シリコンを用いた太陽電池が広く使用されているが、高純度なシリコンを用いるため発電コストが高い、また、室内など微弱光に対する変換効率が小さいなどの課題がある。
【０００３】
このような課題を解決するため、光電変換部位に有機材料を用いた太陽電池が広く開発されており、中でも色素増感太陽電池が注目されている。色素増感太陽電池は、スイス・ローザンヌ工科大学のＧｒａｅｔｚｅｌらにより開発されており［例えば、特許第２６６４１９４号公報（特許文献１）］、光電変換部位に金属酸化物半導体（酸化チタンなど）と増感色素とを用いたことに大きな特徴がある。
【０００４】
このような色素増感太陽電池において、光電変換は、金属酸化物半導体と増感色素との接触界面で生じ、変換効率を上げるためには金属酸化物半導体の表面積を大きくするのが望ましい。このため、色素増感太陽電池では、ナノメータサイズの金属酸化物半導体を電極に用いることで、見かけ面積に対して実効面積を大きくしている。
【０００５】
このような金属酸化物ナノ粒子は、単純に基板に塗布しただけでは、粒子間の電気抵抗が大きいため、得られた電気を効率よく取り出すことができず、変換効率が低下する。また、僅かな衝撃で基板から容易に剥離し電極として機能しなくなる。そのため、金属酸化物ナノ粒子は、塗布後に高温（４５０℃程度）で熱処理することにより、金属粒子間を溶融接合させている。
【０００６】
しかし、この手法では基板を高温に曝す必要があるため、実質的に使用できる基板がガラスなどの無機材料に限定されており、プラスチック基板を用いたフレキシブルな色素増感太陽電池を作製することはできない。また、焼結過程で熱分解するため、塗布前の金属酸化物半導体に予め色素を吸着させておくことができず、焼結過程の後に色素を吸着させる過程が必要となり、焼結過程を含めて全体的に煩雑なプロセスが必要であり、製造コスト上昇の要因ともなっている。
【０００７】
特開２００５−２５１４２６号公報（特許文献２）には、導電性基板上に金属酸化物、金属硫化物、金属窒化物、金属クラスター又はその合金を、前記基板上への色素の結合及び結合した色素の遊離が可能なように固定化したものに色素を結合させ、これに光を照射することで生じた電流量を測定し、その電流量から結合した色素量を測定する方法が開示されている。この文献には、色素の遊離が可能なように金属酸化物等を前記基板上に固定化するための方法として、アニオン性高分子電解質などの高分子電解質を用いる方法が好ましいと記載されている。特に、実施例では、ナフィオンを１ｍｌのエタノールに懸濁し、これに２０．５％酸化チタン微粒子水溶液（ＴＡＹＣＡ社製，商品名；ＴＫＳ−２０３，粒径約６ｎｍ）４００ｍｌを加え、均一に分散することで得られた酸化チタン−ナフィオンゾル分散液を用いて、酸化チタン修飾ＩＴＯ電極を作製したことが記載されている。
【０００８】
しかし、この方法では、色素の遊離（脱離）を想定しているため、十分な導電経路を構築されていない上に、光電変換に寄与しない高分子電解質の分子量や膜の実密度が大きくなり、酸化チタンの充填密度が低下するとともに、電解液が膜に浸透し難いためか、光電変換効率が低い。また、分子量が大きく、アニオン性基の密度が低いためか、基板に対する密着性を向上するのも困難である。さらに、この方法では、金属酸化物などを固定化する工程と色素を吸着させる工程とが必要であるため、製造プロセスが煩雑となる。
【先行技術文献】
【特許文献】
【０００９】
【特許文献１】特許第２６６４１９４号公報（特許請求の範囲）
【特許文献２】特開２００５−２５１４２６号公報（特許請求の範囲、段落［００１１］〜［００１２］、実施例）
【発明の概要】
【発明が解決しようとする課題】
【００１０】
従って、本発明の目的は、光電変換効率を向上できる光電変換層を形成可能な組成物、この組成物により形成された光電変換層を備えた積層体（電極又は光電極）及びその製造方法並びにこの積層体を備えた光電変換素子を提供することにある。
【００１１】
本発明の他の目的は、耐久性を向上できる光電変換層を形成可能な組成物、この組成物により形成された光電変換層を備えた積層体（電極）及びその製造方法並びにこの積層体を備えた光電変換素子を提供することにある。
【００１２】
本発明のさらに他の目的は、焼結工程を経ることなく、簡便な方法で基板上に密着できる光電変換層を形成可能な組成物、この組成物により形成された光電変換層を備えた積層体（電極）及びその製造方法並びにこの積層体を備えた光電変換素子を提供することにある。
【課題を解決するための手段】
【００１３】
本発明者らは、前記課題を達成するため鋭意検討の結果、半導体に対して、複数のイオン性基を有するイオン性低分子化合物を組み合わせることにより、光電変換効率を向上できることを見出し、本発明を完成した。
【００１４】
すなわち、本発明の光電変換層用組成物は、光電変換層を形成するための組成物であって、半導体及び複数のイオン性基を有するイオン性低分子化合物を含む。前記イオン性低分子化合物の分子量は１００００以下であってもよい。前記イオン性低分子化合物は、式：Ｒ−(Ｘ)ｎ（式中、Ｒは炭化水素基又はフルオロ炭化水素基であり、Ｘはアニオン性基又はカチオン性基であり、ｎは２〜４の整数である）で表される化合物であってもよい。前記式において、Ｒがフルオロ脂肪族炭化水素基であり、Ｘがアニオン性基であり、ｎが２であってもよい。前記イオン性低分子化合物はパーフルオロアルカンジカルボン酸であってもよい。前記半導体は、酸化チタンナノ粒子であってもよい。本発明の組成物は、さらに色素を含んでいてもよい。前記イオン性低分子化合物の割合は、半導体１重量部に対して０．００１〜１５重量部程度であってもよい。
【００１５】
本発明には、導電性基板と、この基板上に積層された光電変換層とで構成された積層体であって、光電変換層が、前記組成物で形成されている積層体も含まれる。また、本発明には、導電性基板に、前記組成物をコーティングし、半導体を焼結させることなく、積層体を製造する方法も含まれる。さらに、本発明には、前記積層体を備えた光電変換素子も含まれる。
【発明の効果】
【００１６】
本発明では、イオン性低分子化合物が複数のイオン性基を有するため、半導体と組み合わせると、光電変換効率を向上できる。また、前記イオン性低分子化合物の骨格をフルオロ炭化水素基で構成すると、光電変換効率に加えて、光電変換層の耐久性（耐酸化性や耐熱性など）も向上できる。さらに、塗布して乾燥するだけで製造できるため、焼結工程を経ることなく、簡便な方法で基板上に光電変換層を密着できる。
【図面の簡単な説明】
【００１７】
【図１】図１は、実施例１〜４で得られた色素増感太陽電池の出力特性を示す図である。
【発明を実施するための形態】
【００１８】
［光電変換層用組成物］
本発明の組成物は、半導体及び複数のイオン性基を有するイオン性低分子化合物を少なくとも含む。このような組成物は、後述するように、特に、光電変換素子を構成する光電変換層（又は電極を構成する光電変換層）を形成するための組成物として有用である。
【００１９】
（半導体）
半導体は、光電変換可能である限り特に制限されず、有機半導体であってもよいが、耐久性などの点から、無機半導体が好ましく、通常、金属酸化物で構成されている。
【００２０】
金属酸化物を構成する金属としては、特に制限されず、例えば、周期表第２族金属（例えば、カルシウム、ストロンチウム、バリウムなど）、周期表第３族金属（例えば、スカンジウム、イットリウム、ランタノイドなど）、周期表第４族金属（例えば、チタン、ジルコニウム、ハフニウムなど）、周期表第５族金属（例えば、バナジウム、ニオブ、タンタルなど）、周期表第６族金属（例えば、クロム、モリブデン、タングステンなど）、周期表第７族金属（例えば、マンガンなど）、周期表第８族金属（例えば、鉄など）、周期表第９族金属（例えば、コバルトなど）、周期表第１０族金属（例えば、ニッケルなど）、周期表第１１族金属（例えば、銅など）、周期表第１２族金属（例えば、亜鉛、カドミウムなど）、周期表第１３族金属（例えば、アルミニウム、ガリウム、インジウム、タリウムなど）、周期表第１４族金属（例えば、ゲルマニウム、スズなど）、周期表第１５族金属（例えば、ヒ素、アンチモン、ビスマスなど）、周期表第１６族金属（例えば、テルルなど）などが挙げられる。これらの金属は、単独で又は二種以上組み合わせてもよい。半導体は、他の元素（又はイオン）をドープした半導体であってもよい。
【００２１】
半導体は、ｎ型半導体であってもよく、ｐ型半導体であってもよい。特に、後述するイオン性低分子化合物のうち、ｎ型半導体に対してはアニオン性基を有するイオン性低分子化合物、ｐ型半導体に対してはカチオン性基を有するイオン性低分子化合物を組み合わせてもよい。
【００２２】
これらのうち、電子伝導性などの点から、ｎ型半導体、例えば、チタン酸カルシウム（ＣａＴｉＯ３）、チタン酸ストロンチウム（ＳｒＴｉＯ３）、チタン酸バリウム（ＢａＴｉＯ３）、酸化チタン、酸化ジルコニウム（ＺｒＯ２）、酸化ニオブ（Ｎｂ２Ｏ５）、酸化タンタル（Ｔａ２Ｏ５）、酸化タングステン（ＷＯ３）、酸化亜鉛（ＺｎＯ）、酸化錫（ＳｎＯ２）、これらの複合酸化物などが汎用され、光電変換率の点から酸化チタンが特に好ましい。
【００２３】
酸化チタンとしては、ＴｉＯ２、Ｔｉ２Ｏ５、Ｔｉ２Ｏ３、含水酸化チタン（メタチタン酸、オルトチタン酸など）などが挙げられるが、通常、ＴｉＯ２（二酸化チタン）が汎用される。
【００２４】
酸化チタンは、無定形であってもよく、結晶形（ルチル型、アナターゼ型、ブルッカイト型など）であってもよいが、配向性が高く、酸化チタン間の接触面積を比較的大きくでき、導電性や耐久性を向上できる点から、結晶形（特に、ルチル型及び／又はアナターゼ型）が好ましい。特に、アナターゼ型を用いると、基板に対する密着性を向上でき、ルチル型を用いると、導電性（電荷の輸送性）や耐久性を向上でき、両者を組み合わせてもよい。
【００２５】
半導体（例えば、酸化チタンなどの金属酸化物）の形状は、特に限定されず、粒子状、繊維状（又は針状又は棒状）、板状、正八面体状、星状などであってもよい。これらの形状は混在していてもよい。これらのうち、粒子状又は針状が好ましく、粒子状が特に好ましい。
【００２６】
半導体の平均一次粒径（繊維状などの異方形状の場合、長径と短径との平均値の平均径）は１００μｍ以下（例えば、５０μｍ以下、好ましくは１０μｍ以下、さらに好ましくは１μｍ以下）の範囲から選択できる。半導体はナノメータサイズの粒子（特に酸化チタンナノ粒子）であってもよく、平均一次粒径は、例えば、１〜５００ｎｍ、好ましくは３〜３００ｎｍ（例えば、５〜１００ｎｍ）、さらに好ましくは１０〜５０ｎｍ（特に１５〜３０ｎｍ）程度であってもよい。一次粒径が小さすぎると粒子が凝集し導電性が低下しやすく、一次粒径が大きすぎると実効表面積をあまり大きくできない。平均一次粒径は、慣用の方法、例えば、レーザー回折法などにより測定できる。
【００２７】
半導体のＢＥＴ比表面積は、形状などにもよるが、例えば、１〜５００ｍ２／ｇ、好ましくは３〜３００ｍ２／ｇ、さらに好ましくは５〜２００ｍ２／ｇ（特に１０〜１００ｍ２／ｇ）程度である。
【００２８】
なお、半導体（酸化チタンなど）は、分散液（水分散液など）として、イオン性低分子化合物（及び後述の色素）と混合してもよい。また、半導体は、市販品を利用してもよく、慣用の方法を利用して合成したものを使用してもよい。例えば、酸化チタンの分散液は、特許第４５２２８８６号公報などに記載の方法により得ることができる。
【００２９】
（イオン性低分子化合物）
本発明では、前記半導体に対して、複数のイオン性基を有するイオン性低分子化合物を組み合わせることにより、半導体を導電性基板に密着できるとともに、光電変換効率も向上できる。この理由は、明確ではないが、低分子化合物がイオン性基により電荷を輸送する機能を有するとともに、半導体の分散安定性に寄与し、かつ光電変換に悪影響を及ぼさない低分子であるためであると推定できる。
【００３０】
イオン性低分子化合物は、単一分子であってもよく、オリゴマーであってもよい。イオン性低分子化合物の分子量（数平均分子量）は１００００以下であってもよく、例えば、５０〜１００００、好ましくは１００〜５０００、さらに好ましくは２００〜１０００（特に３００〜９００）程度である。分子量は、さらに低分子であってもよく、例えば、５０〜９００（例えば、８０〜８００）、好ましくは１００〜７００（例えば、２００〜６５０）、さらに好ましくは３００〜６００（特に４００〜５５０）程度である。分子量が大きすぎると、絶縁層として半導体を覆いやすくなるため、電荷の輸送能力が低下し、光電変換効率が低下し易い。なお、数平均分子量の測定方法は、ゲルパーミエーションクロマトグラフィ（ＧＰＣ）において、ポリスチレン換算で測定できる。
【００３１】
イオン性低分子化合物は、分子内に複数のイオン性基を有していればよく、分子内に３以上のイオン性基を有していてもよいが、取り扱い性などの点から、分子内に２つのイオン性基を有するイオン性低分子化合物（特に、炭化水素骨格をベースとする主鎖の両末端に２それぞれ１つのイオン性基を有するイオン性低分子化合物）が好ましい。
【００３２】
イオン性基は、アニオン性基、カチオン性基のいずれであってもよく、両基の組み合わせ（両イオン性）であってもよいが、導電性を向上できる点から、通常、アニオン性基、カチオン性基のいずれか一方の基である。アニオン性基としては、例えば、カルボキシル基、スルホン酸基（スルホ基）、リン酸基などの酸基が挙げられる。アニオン性基は、複数種のアニオン性基の組み合わせであってもよい。カチオン性基としては、例えば、アミノ基、イミノ基、第４級アンモニウム塩基などが挙げられる。カチオン性基も複数種のカチオン性基の組み合わせであってもよい。これらのイオン性基のうち、導電性を向上できる点から、アニオン性基が好ましく、カルボキシル基が特に好ましい。
【００３３】
第４級アンモニウム塩基以外のイオン性基も塩の形態であってもよい。カルボキシル基の塩としては、例えば、ナトリウム、カリウム、リチウムなどのアルカリ金属塩；カルシウムなどのアルカリ土類金属塩；ジメチルアミン、トリメチルアミン、トリエチルアミンなどのアミン類との塩；アンモニウム塩などが挙げられる。スルホン酸基の塩としては、例えば、ナトリウム、カリウム、リチウムなどのアルカリ金属塩などが挙げられる。アミノ基の場合、第４級アンモニウム塩基と同様に、例えば、塩酸、臭素酸などのハロゲン化水素酸との塩などが挙げられる。
【００３４】
イオン性低分子化合物の骨格は、通常、炭化水素骨格をベースとしており、脂肪族炭化水素骨格（例えば、メタン、エタン、ブタン、ヘキサン、オクタン、ドデカンＣ１−２０アルカン骨格、エチレン、プロピレン、ブテン、ペンテンなどのＣ２−２０アルケンなど）、脂環式炭化水素骨格（例えば、シクロヘキサンなどのＣ３−２０シクロアルカン骨格、シクロヘキセンなどのＣ３−２０シクロアルケン骨格、ノルボルネンなどのＣ５−２０ビシクロアルケン骨格など）、芳香族炭化水素骨格（例えば、ベンゼン、ナフタレンなどのＣ６−２０アレーン骨格など）などをベースとして形成されている。これらのうち、半導体の光電変換効率を向上できる点から、脂肪族炭化水素骨格が好ましい。さらに、脂肪族炭化水素骨格（特にアルカン骨格）の炭素数は、半導体の光電変換効率を向上できる点からは小さい方が好ましいが、基材に対する密着性を向上できるとともに、後述するように、所定数の水素原子がフッ素置換されることにより、光電変換層の耐久性を向上できる点から、例えば、３〜２０、好ましくは４〜１８（例えば、５〜１５）、さらに好ましくは６〜１２（特に７〜１０）程度であってもよく、脂肪族炭化水素骨格は、特に、Ｃ６−１０アルカン骨格（特にＣ７−９アルカン骨格）であってもよい。
【００３５】
イオン性低分子化合物の炭化水素骨格は、光電変換効率及び耐酸化性や耐熱性などの耐久性の点から、少なくとも一部の水素原子がフッ素原子に置換（フッ素化）されているのが好ましく、全ての水素原子がフッ素原子で置換されたパーフルオロ炭化水素骨格（特にパーフルオロ脂肪族炭化水素骨格）が特に好ましい。
【００３６】
なお、イオン性低分子化合物の炭化水素骨格は、複数のイオン性基に加えて、ヒドロキシル基、アルコキシ基、アルコキシカルボニル基、アシル基、シアノ基、アミド基などの非イオン性基を有していてもよい。
【００３７】
具体的に、このようなイオン性低分子化合物は、式：Ｒ−(Ｘ)ｎ（式中、Ｒは炭化水素基又はフルオロ炭化水素基であり、Ｘはアニオン性基又はカチオン性基であり、ｎは２〜４の整数である）で表される化合物であってもよい。
【００３８】
前記式において、Ｒの炭化水素基としては、例えば、脂肪族炭化水素基、脂環式炭化水素基、芳香族炭化水素基などが挙げられる。Ｒとしては、フルオロ炭化水素基が好ましく、フルオロ脂肪族炭化水素基（特にパーフルオロアルカン基）が特に好ましい。
【００３９】
Ｘとしては、カルボキシル基、スルホン酸基、アミノ基、第４級アンモニウム塩基などが好ましく、カルボキシル基及びスルホン酸基（特にカルボキシル基）が特に好ましい。
【００４０】
ｎとしては、２〜４程度の範囲から選択でき、２〜３（特に２）が好ましい。
【００４１】
前記式で表されるイオン性低分子化合物は、カチオン性基を有する化合物であってもよいが、光電変換効率の点から、アニオン性基を有する化合物が好ましい。アニオン性基を有するイオン性低分子化合物には、アルカンポリカルボン酸、アルカンスルホカルボン酸、アルケンポリカルボン酸、シクロアルカンポリカルボン酸、シクロアルケンポリカルボン酸、アレーンポリカルボン酸、アレーンスルホカルボン酸、アレーンポリスルホン酸、及びこれらのフッ素化物などが含まれる。
【００４２】
アルカンポリカルボン酸としては、例えば、マロン酸、コハク酸、グルタル酸、アジピン酸、ピメリン酸、コルク酸（スベリン酸）、アゼライン酸、セバシン酸、ウンデカン二酸、ドデカン二酸、ヘキサデカン二酸、オクタデカン二酸などのＣ１−２０アルカン−ジカルボン酸などが挙げられる。
【００４３】
アルカンスルホカルボン酸としては、例えば、スルホ酢酸などのスルホＣ１−２０アルカン−モノカルボン酸、スルホコハク酸などのスルホＣ１−２０アルカン−ジカルボン酸などが挙げられる。
【００４４】
アルケンポリカルボン酸としては、例えば、マレイン酸、フマル酸、イタコン酸などのＣ２−２０アルケン−ジカルボン酸などが挙げられる。
【００４５】
シクロアルカンポリカルボン酸としては、例えば、ヘキサヒドロフタル酸、ヘキサヒドロイソフタル酸、ヘキサヒドロテレフタル酸などのＣ３−２０シクロアルカン−ジカルボン酸などが挙げられる。
【００４６】
シクロアルケンポリカルボン酸としては、例えば、ハイミック酸などのＣ５−２０ビシクロアルケン−ジカルボン酸などが挙げられる。
【００４７】
アレーンジカルボン酸としては、例えば、テレフタル酸、フタル酸、イソフタル酸、ナフタレンジカルボン酸などのＣ６−２０アレーンジカルボン酸；ビスアレーンジカルボン酸（例えば、ジフェニルジカルボン酸、ジフェノキシエーテルジカルボン酸、ジフェニルメタンジカルボン酸、ジフェニルケトンジカルボン酸などのビスＣ６−２０アレーン−ジカルボン酸；トリメリット酸などのＣ６−２０アレーントリカルボン酸；ピロメリット酸などのＣ６−２０アレーンテトラカルボン酸などが挙げられる。
【００４８】
アレーンスルホカルボン酸としては、例えば、スルホ安息香酸などのスルホＣ６−２０アレーン−モノカルボン酸；スルホフタル酸などのスルホＣ６−２０アレーン−ジカルボン酸などが挙げられる。
【００４９】
アレーンポリスルホン酸としては、例えば、ジスルホナフタレンなどのＣ６−２０アレーン−ジスルホン酸などが挙げられる。
【００５０】
これらのイオン性低分子化合物は、前述のように塩の形態であってもよく、特に、カルボン酸は、低級アルキルエステル、アリールエステル、酸無水物などの誘導体であってもよい。
【００５１】
これらのイオン性低分子化合物は、単独で又は二種以上組み合わせて使用できる。さらに、これらのイオン性低分子化合物は、前述のように、フッ素化されていてもよく、光電変換効率を向上できるとともに、耐酸化性や耐熱性などの耐久性も向上できる点から、フッ素化物が好ましいが、フッ素化物と非フッ素化物との組み合わせであってもよく、フッ素化の程度が異なるフッ素化物同士の組み合わせであってもよい。
【００５２】
これらのイオン性低分子化合物のうち、取り扱い性などの点から、ジカルボン酸が汎用され、耐久性と光電変換効率とを両立できる点から、フルオロ脂肪族ジカルボン酸が好ましく、フルオロアルカンジカルボン酸（特にパーフルオロアルカンジカルボン酸）が特に好ましい。さらに、フルオロアルカンジカルボン酸（特にパーフルオロアルカンジカルボン酸）の中でも、フルオロＣ２−１８アルカン−ジカルボン酸が好ましく、フルオロＣ４−１６アルカン−ジカルボン酸（特にヘキサデカフルオロセバシン酸などのフルオロＣ６−１０アルカン−ジカルボン酸）が特に好ましい。
【００５３】
イオン性低分子化合物の割合は、半導体１重量部に対して、例えば、０．００１〜１５重量部（例えば、０．０１〜１０重量部）、好ましくは０．０２〜５重量部（例えば、０．０３〜１重量部）、さらに好ましくは０．０５〜０．５重量部（特に０．１〜０．３重量部）程度である。イオン性低分子化合物の割合が少なすぎると、導電性基板に対する光電変換層の密着性が低下し易い、多すぎると、光電変換効率が低下し易い。
【００５４】
本発明では、前記イオン性低分子化合物に加えて、本発明の効果を損なわない範囲で、他のイオン性化合物、例えば、分子内に１つのイオン性基を有するイオン性低分子化合物（脂肪族モノカルボン酸、フルオロ脂肪族モノカルボン酸など）、イオン性高分子（分子量１００以上の脂肪族ジカルボン酸、分子量１００以上のフルオロ脂肪族ジカルボン酸など）を含んでいてもよい。他のイオン性化合物の割合は、イオン性低分子化合物１００重量部に対して５０重量部以下（例えば、０〜５０重量部）、好ましくは３０重量部以下、さらに好ましくは１０重量部以下（例えば、０．１〜１０重量部程度）であってもよい。
【００５５】
（色素）
本発明の組成物は、さらに色素を含んでいてもよい。色素を含有させると、色素増感型の光電変換層又は色素増感型の光電変換素子（色素増感太陽電池など）を効率よく形成できる。
【００５６】
色素（染料、顔料）は、増感剤（増感色素、光増感色素）として機能する成分（又は増感作用を示す成分）であれば特に限定されず、有機色素、無機色素に分類される。
【００５７】
無機色素としては、例えば、炭素系顔料、クロム酸塩系顔料、カドミウム系顔料、フェロシアン化物系顔料、金属酸化物系顔料、ケイ酸塩系顔料、リン酸塩系顔料などが挙げられる。
【００５８】
有機色素（有機染料又は有機顔料）としては、例えば、ルテニウム錯体色素｛例えば、ルテニウムのビピリジン錯体［例えば、シス−ビス（イソチオシアナト）ビス（２，２’−ビピリジル−４，４’−ジカルボキシラト）ルテニウム（ＩＩ）ビステトラブチルアンモニウム（別名：Ｎ７１９）、シス−ビス（イソチオシアナト）（２，２’−ビピリジル−４，４’−ジカルボキシラト）（２，２’−ビピリジル−４，４’−ジノニル）ルテニウム（ＩＩ）、シス−ビス（イソチオシアナト）ビス（２，２’−ビピリジル−４，４’−ジカルボキシラト）ルテニウム（ＩＩ）、シス−ビス（シアニド）（２，２’−ビピリジル−４，４’−ジカルボキシラト）ルテニウム（ＩＩ）、トリス（２，２’−ビピリジル−４，４’−ジカルボキシラト）ルテニウム（ＩＩ）ジクロリドなど］、ルテニウムのターピリジン錯体［例えば、トリス（イソチオシアナト）ルテニウム（ＩＩ）−２，２’：６’，２’’−ターピリジン−４，４’，４’’−トリカルボン酸  トリステトラブチルアンモニウム塩など］などのルテニウムのピリジン系錯体｝、オスミウム錯体色素、ポルフィリン系色素（マグネシウムポルフィリン、亜鉛ポルフィリンなど）、クロロフィル系色素（クロロフィルなど）、キサンテン系色素（ローダミンＢ、エリスロシンなど）、シアニン系色素（メロシアニン、キノシアニン、クリプトシアニンなど）、フタロシアニン系色素、アゾ系色素、ペリレン系色素、ペリノン系色素、クマリン系色素、キノン系色素、アントラキノン系色素、スクアリリウム系色素、アゾメチン系色素、キノフタロン系色素、キナクリドン系色素、イソインドリン系色素、ニトロソ系色素、ピロロピロール系色素、塩基性色素（メチレンブルーなど）などが挙げられる。
【００５９】
これらの色素は、単独で又は二種以上組み合わせて使用できる。これらの色素のうち、有機色素（特にルテニウム錯体色素）が好ましい。また、カルボキシル基、エステル基、スルホ基などの官能基を配位子として有する色素（例えば、Ｎ７１９などのカルボキシル基を有するルテニウム色素）も好ましい。このような配位子を有する色素は、酸化チタンなどの半導体表面と結合しやすく、脱離しにくいため好適である。
【００６０】
なお、色素は、通常、半導体（又は半導体表面）に付着した（又は固定化された）形態で光電変換層（又は光電変換素子）に含まれる。付着（又は固定化）の態様としては、吸着（物理吸着）、化学結合などが挙げられる。そのため、色素は、半導体に対して付着しやすい色素を好適に選択してもよい。
【００６１】
色素の割合は、半導体１重量部に対して、例えば、０．００１〜１重量部、好ましくは０．００５〜０．５重量部、さらに好ましくは０．０１〜０．２重量部（特に０．０２〜０．１重量部）程度であってもよい。
【００６２】
（溶媒）
本発明の組成物は、溶媒を含む組成物（コーティング組成物）であってもよい。溶媒としては、特に限定されず、有機溶媒［例えば、アルコール系溶媒（例えば、メタノール、エタノール、イソプロパノール、ブタノールなどのアルカノール類）、芳香族系溶媒（例えば、トルエン、キシレンなどの芳香族炭化水素類）、エステル系溶媒（例えば、酢酸エチル、酢酸ブチル、プロピレングリコールモノメチルエーテルモノアセテートなどの酢酸エステル類）、ラクトン系溶媒（β−プロピオラクトン、γ−ブチロラクトン、σ−バレロラクトン、ε−カプロラクトンなどのラクトン類）、ケトン系溶媒（例えば、アセトンなどの鎖状ケトン類；シクロヘキサノンなどの環状ケトン類）、エーテル系溶媒（例えば、プロピレングリコールモノメチルエーテル、ジエチレングリコールジメチルエーテルなどの鎖状エーテル；ジオキサン、テトラヒドロフランなどの環状エーテル類）、ハロゲン系溶媒（例えば、ジクロロメタン、クロロホルムなどのハロアルカン類）、ニトリル系溶媒（例えば、アセトニトリル、ベンゾニトリルなど）、ニトロ系溶媒（例えば、ニトロベンゼンなど）など］、水などが挙げられる。これらの溶媒は単独で又は２種以上組み合わせてもよい。これらの溶媒のうち、γ−ブチロラクトンなどのＣ３−１０ラクトンが汎用される。
【００６３】
溶媒を含む組成物において、固形分（又は不揮発性成分）の割合は、光電変換層を形成する際のコーティング方法などに応じて適宜選択でき、例えば、０．１〜９０重量％、好ましくは１〜５０重量％、さらに好ましくは５〜４０重量％（特に１０〜３０重量％）程度であってもよい。本発明では、比較的イオン性低分子化合物の割合を大きくできるので、半導体を含む固形分が高濃度であっても、半導体の分散安定性を十分に担保できる。
【００６４】
また、溶媒を含む組成物のｐＨは、特に限定されないが、前記のようにイオン性低分子化合物の種類や、半導体とのイオン性低分子化合物との組み合わせに応じて、適当な範囲を選択してもよい。例えば、イオン性低分子化合物をアニオン性低分子化合物で構成する場合、溶媒を含む組成物のｐＨ（２５℃）は、１０以下（例えば、０．１〜８）の範囲から選択してもよく、例えば、７未満（例えば、０．１５〜６．５）、好ましくは６以下（例えば、０．２〜５）、さらに好ましくは４以下（例えば、０．３〜３）であってもよい。
【００６５】
（組成物の調製方法）
本発明の組成物は、各成分（半導体、イオン性低分子化合物、必要に応じて色素など）を混合することにより得ることができる。例えば、溶媒を含む組成物は、各成分を溶媒中で混合することで調製してもよく、予め各成分（例えば、半導体及びイオン性低分子化合物）を混合した後、溶媒に混合（又は分散）させて調製してもよい。なお、前述のように、酸化チタンなどの半導体は、予め溶媒に分散させた分散液の形態で、イオン性低分子化合物（及び色素）と混合してもよい。なお、前述のように、組成物のｐＨを調整する場合、ｐＨの調整は適当な段階で行うことができ、例えば、半導体の分散液中のｐＨを予め前記範囲となるように調整して、イオン性低分子化合物（及び色素）と混合してもよく、半導体（又はその分散液）とイオン性低分子化合物（及び色素）との混合系において組成物のｐＨを調整してもよい。
【００６６】
また、色素は、半導体及びイオン性低分子化合物と予め混合してもよく、基板に半導体及びイオン性低分子化合物を含む組成物を塗布して形成された塗膜に、色素をコーティング（付着）させることもできる。本発明では、後述のように、半導体を焼結（焼成）させる必要がないため、予め半導体及びイオン性低分子化合物と混合することが可能である。
【００６７】
［積層体及びその製造方法］
本発明の組成物は、光電変換層（又は光電変換素子を構成する光電変換層）を形成するための組成物として有用である。このような光電変換層は、通常、基板上に形成される。すなわち、光電変換層は、基板とともに積層体（電極）を構成する。
【００６８】
本発明の積層体（電極）は、基板とこの基板上に積層された光電変換層（前記組成物で形成された光電変換層）とを含む。
【００６９】
基板は、用途にもよるが、通常、導電性基板であってもよい。導電性基板は、導電体（又は導電体層）のみで構成してもよいが、通常、ベースとなる基板（ベース基板）上に導電体層（又は導電層又は導電膜）が形成された基板などが挙げられる。なお、このような場合、光電変換層は、導電体層上に形成される。
【００７０】
導電体（導電剤）としては、用途に応じて適宜選択できるが、例えば、導電性金属酸化物［例えば、酸化スズ、酸化インジウム、酸化亜鉛、アンチモンドープ金属酸化物（アンチモンドープ酸化錫など）、錫ドープ金属酸化物（錫ドープ酸化インジウムなど）、アルミニウムドープ金属酸化物（アルミニウムドープ酸化亜鉛など）、ガリウムドープ金属酸化物（ガリウムドープ酸化亜鉛など）、フッ素ドープ金属酸化物（フッ素ドープ酸化スズなど）など］などの導電体が挙げられる。これらの導電体は、単独で又は２種以上組み合わせてもよい。なお、導電体は、通常、透明導電体であってもよい。
【００７１】
ベース基板としては、無機基板（例えば、ガラスなど）、有機基板［例えば、ポリエステル系樹脂（例えば、ポリエチレンテレフタレート、ポリエチレンナフタレート）、ポリカーボネート樹脂、シクロオレフィン系樹脂、ポリプロピレン系樹脂、セルロース系樹脂（セルローストリアセテートなど）、ポリエーテル系樹脂（ポリエーテルスルホンなど）、ポリスルフィド系樹脂（ポリフェニレンスルフィドなど）、ポリイミド樹脂などのプラスチックで形成された基板又はフィルム（プラスチック基板又はプラスチックフィルム）など］などが挙げられる。本発明では、半導体の焼結工程が不要であるため、ベース基板としてプラスチック基板（プラスチックフィルム）を用いることが可能である。
【００７２】
光電変換層は、前記組成物を基板（導電体層）上に塗布（又はコーティング）することにより形成できる。塗布方法としては、特に限定されず、例えば、エアーナイフコート法、ロールコート法、グラビアコート法、ブレードコート法、ドクターブレード法、スキージ法、ディップコート法、スプレー法、スピンコート法、インクジェット印刷法などが例示できる。塗布後、所定の温度（例えば、室温〜１５０℃程度）で乾燥させてもよい。
【００７３】
なお、色素は、前述のように、半導体及びイオン性低分子化合物を基板上に塗布した後、半導体及びイオン性低分子化合物を含む塗膜に色素を付着させることで光電変換層に含有させてもよい。色素を付着させる方法としては、色素を含む溶液を塗膜に噴霧する方法、色素を含む溶液に塗膜を形成した基板を浸漬する方法などが挙げられる。なお、噴霧又は浸漬後、前記と同様に乾燥させてもよい。
【００７４】
なお、本発明では、組成物を基板上に塗布した後、半導体を焼結（又は焼成）させることなく［又は高温（例えば、４００℃以上）で加熱処理することなく］、光電変換層を形成する。本発明では、このような焼結工程を経なくても、優れた光電変換特性を有する光電変換層を形成できる。しかも、焼結すると半導体の比表面積は小さくなるが、本発明では焼結しなくても光電変換層を形成できるので、半導体由来の表面積を維持できる。
【００７５】
このようにして光電変換層が基板（導電性基板）上に形成され、電極（積層体）が得られる。電極の厚みは、例えば、０．１〜１００μｍ、好ましくは０．５〜５０μｍ、さらに好ましくは１〜３０μｍ程度であってもよい。また、光電変換層の厚みは、例えば、０．１〜１００μｍ、好ましくは１〜３０μｍ、さらに好ましくは３〜２０μｍ程度であってもよい。
【００７６】
このようにして得られた積層体は、導電体層と光電変換層とを有しており、光電変換素子を構成する電極として利用できる。
【００７７】
［光電変換素子］
光電変換素子は、前記積層体（電極）を含む。すなわち、光電変換素子（電池）は、前記電極と、この電極に対する対極とを備えている。代表的な光電変換素子の一例としては、太陽電池が挙げられる。特に、光電変換層が色素を含む場合、光電変換素子は、色素増感太陽電池を形成する。
【００７８】
太陽電池は、例えば、電極としての積層体と、この電極（電極の光電変換層側）に対向して配置される対極と、これらの電極間に介在し、封止処理された電解質層とで構成されている。すなわち、電解質層（又は電解質）は、両電極（又はその縁部）を封止材［例えば、熱可塑性樹脂（アイオノマー樹脂など）、熱硬化性樹脂（エポキシ樹脂、シリコーン樹脂など）などで構成された封止材］により封止処理することで形成された空間又は空隙内に介在している（又は封入される）。
【００７９】
なお、対極は、電極（又は積層体）を構成する半導体の種類によって、正極又は負極となる。すなわち、半導体がｎ型半導体であるとき、対極は正極（積層体は負極）を形成し、半導体がｐ型半導体であるとき、対極は負極（積層体は正極）を形成する。
【００８０】
対極は、前記積層体と同様に、導電性基板と、この導電性基板上（又は導電性基板の導電体層上）に形成された触媒層（正極触媒層又は負極触媒層）とで構成される。なお、導電体層が導電性に加えて還元能力を有している場合、必ずしも触媒層を設ける必要はない。なお、対極は、導電体層又は触媒層の面を積層体（又は電極）と対向させる。対極において、導電性基板は、前記と同様の基板の他、後述のようにベース基板上に導電体層と触媒層とを兼ね備えた層（導電触媒層）を形成した基板などであってもよい。また、触媒層（正極触媒層又は負極触媒層）は、特に限定されず、導電性金属（金、白金など）、カーボンなどで形成できる。
【００８１】
触媒層は、非多孔質層（又は非多孔性層）であってもよく、多孔質構造を有する層（多孔質層）であってもよい。このような多孔質触媒層は、多孔性触媒成分（多孔質触媒成分）で構成されていてもよく、多孔性成分（多孔質成分）とこの多孔性成分に担持された触媒成分とで構成してもよく、これらを組み合わせて構成してもよい。すなわち、多孔性触媒成分は、多孔性を有するとともに、触媒成分として機能する成分（多孔性と触媒機能とを兼ね備えた成分）である。なお、後者の態様において、多孔性成分は、触媒機能を備えていてもよい。
【００８２】
多孔性触媒成分としては、例えば、金属微粒子（例えば、白金黒など）、多孔質カーボン［活性炭、グラファイト、カーボンブラック、カーボンナノチューブ（カーボンナノチューブ集合体）など］などが挙げられる。これらの成分は、単独で又は２種以上組み合わせてもよい。多孔質触媒成分のうち、活性炭などを好適に用いることができる。
【００８３】
多孔性成分としては、多孔質カーボンの他、金属化合物粒子［例えば、前記例示の導電性金属酸化物（例えば、錫ドープ酸化インジウムなど）の粒子（微粒子）など］などが挙げられる。これらの成分は単独で又は２種以上組み合わせてもよい。また、触媒成分としては、導電性金属（例えば、金、白金）などが挙げられる。
【００８４】
多孔性成分の形状（又は形態）は、特に限定されず、粒子状、繊維状などであってもよく、好ましくは粒子状である。
【００８５】
粒子状の多孔性成分の平均粒径は、例えば、１〜１０００μｍ、好ましくは１０〜５００μｍ、さらに好ましくは３０〜３００μｍ（特に５０〜１００μｍ）程度である。
【００８６】
多孔性成分のＢＥＴ比表面積は、例えば、１〜４０００ｍ２／ｇ、好ましくは１０〜３０００ｍ２／ｇ、さらに好ましくは５０〜２０００ｍ２／ｇ（特に１００〜１０００ｍ２／ｇ）程度である。
【００８７】
なお、多孔質層（多孔質触媒層）は、必要に応じて、バインダー成分［例えば、樹脂成分［例えば、セルロース誘導体（メチルセルロース）などの熱可塑性樹脂；エポキシ樹脂などの熱硬化性樹脂］などを含んでいてもよい。
【００８８】
バインダー成分の割合は、多孔質層全体に対して、例えば、０．１〜５０重量％、好ましくは０．５〜４０重量％、さらに好ましくは１〜３０重量％程度である。
【００８９】
多孔質層を有する電極は、少なくとも多孔質層を備えていればよく、通常、少なくとも基板（導電性基板であってもよい基板）と多孔質触媒層とで少なくとも構成されている。代表的な多孔質層を有する電極としては、（ｉ）導電性基板（ベース基板上に導電体層が形成された基板、前記例示の導電性基板など）と、この導電性基板（又は導電体層）上に形成され、多孔性触媒成分で構成された多孔質触媒層とで構成された電極（又は積層体）、（ｉｉ）ベース基板（前記例示のベース基板など）と、このベース基板上に形成され、多孔性成分及び触媒成分（例えば、触媒成分が担持された多孔性成分）で構成された多孔質触媒層とで構成された電極（又は積層体）などが挙げられる。
【００９０】
多孔質層（多孔質触媒層）の厚みは、例えば、０．１〜１００μｍ、好ましくは０．５〜５０μｍ、さらに好ましくは１〜３０μｍ程度である。
【００９１】
電解質層は、電解質と溶媒とを含む電解液で形成してもよく、電解質を含む固体層（又はゲル）で形成してもよい。電解液を構成する電解質としては、特に限定されず、汎用の電解質、例えば、ハロゲン（ハロゲン分子）とハロゲン化物塩との組み合わせ［例えば、臭素と臭化物塩との組み合わせ、ヨウ素とヨウ化物塩との組み合わせなど］などが挙げられる。ハロゲン化物塩を構成するカウンターイオン（カチオン）としては、金属イオン［例えば、アルカリ金属イオン（例えば、リチウムイオン、ナトリウムイオン、カリウムイオン、セシウムイオンなど）、アルカリ土類金属イオン（例えば、マグネシウムイオン、カルシウムイオンなど）など］、第４級アンモニウムイオン［テトラアルキルアンモニウム塩、ピリジニウム塩、イミダゾリウム塩（例えば、１，２−ジメチル−３−プロピルイミダゾリウム塩）など］などが挙げられる。電解質は、単独で又は２種以上組み合わせてもよい。
【００９２】
これらのうち、好ましい電解質には、ヨウ素とヨウ化物塩との組み合わせ、特に、ヨウ素とヨウ化金属塩［例えば、アルカリ金属塩（ヨウ化リチウムなど）、第４級アンモニウム塩など］との組み合わせが挙げられる。
【００９３】
電解液を構成する溶媒としては、特に限定されず、汎用の溶媒を用いることができ、例えば、アルコール類（エタノールなどのアルカノール類、エチレングリコール、ポリエチレングリコールなどのグリコール類）、ニトリル類（アセトニトリル、メトキシアセトニトリル、プロピオニトリル、３−メトキシプロピオニトリル、ベンゾニトリルなど）、カーボネート類（エチレンカーボネート、プロピレンカーボネートなど）、ラクトン類（γ−ブチロラクトンなど）、エーテル類（ジメチルエーテルなどの鎖状エーテル類、テトラヒドロフランなどの環状エーテル類）、スルホラン類、スルホキシド類、アミド類（Ｎ，Ｎ−ジメチルホルムアミド、Ｎ，Ｎ−ジメチルアセトアミドなど）、水などが挙げられる。溶媒は単独で又は２種以上組み合わせてもよい。
【００９４】
電解液を構成する成分はｐＨ調整に影響を及ぼさない成分を使用してもよい。例えば、イオン性低分子化合物をアニオン性低分子化合物で構成する場合、電解液として、中性溶媒又は非塩基性溶媒（例えば、非アミン系溶媒）を使用してもよい。
【００９５】
電解液において、電解質の濃度は、例えば、０．０１〜１０Ｍ、好ましくは０．０３〜８Ｍ、さらに好ましくは０．０５〜５Ｍ程度であってもよい。また、ハロゲン（ヨウ素など）とハロゲン化物塩（ヨウ化物塩など）とを組み合わせる場合、これらの割合は、ハロゲン／ハロゲン化物塩（モル比）＝１／０．５〜１／１００、好ましくは１／１〜１／５０、さらに好ましくは１／２〜１／３０程度であってもよい。
【００９６】
電解質を含む固体層を構成する電解質としては、前記例示の電解質の他、固体状電解質｛例えば、樹脂成分［例えば、チオフェン系重合体（例えば、ポリチオフェンなど）、カルバゾール系重合体（例えば、ポリ（Ｎ−ビニルカルバゾール）など）など］、低分子有機成分（例えば、ナフタレン、アントラセン、フタロシアニンなど）などの有機固体成分；ヨウ化銀などの無機固体成分など｝などが挙げられる。これらの成分は、単独で又は２種以上組み合わせてもよい。
【００９７】
なお、固体層は、前記電解質や電解液をゲル基材［例えば、熱可塑性樹脂（ポリエチレングリコール、ポリメチルメタクリレートなど）、熱硬化性樹脂（エポキシ樹脂など）など］に保持した固体層であってもよい。
【実施例】
【００９８】
以下に、実施例に基づいて本発明をより詳細に説明するが、本発明はこれらの実施例によって限定されるものではない。
【００９９】
（実施例１）
酸化チタン粒子（日本アエロジル（株）製「Ｐ２５」、平均一次粒径２１ｎｍ、ＢＥＴ比表面積５０±１５ｍ２／ｇ）３０重量部、ヘキサデカフルオロセバシン酸（東京化成工業（株）製）５重量部及びγ―ブチロラクトン（東京化成工業（株）製）１９０重量部を混合して酸化チタン分散液を調製した。
【０１００】
得られた酸化チタン粒子分散液を、スキージ法によりＩＴＯ付ガラス基板（ジオマテック（株）製、１０Ω／ｓｑ）のＩＴＯ層側に塗布したのち、大気中１１０℃で乾燥させ、余分な酸化チタンを削り落とし、４ｍｍ角で厚み５μｍの酸化チタン膜を得た。
【０１０１】
乾燥後の基板を色素溶液［Ｎ７１９色素（東京化成工業（株）製）のアセトニトリル／ブタノール混合溶液（濃度０．５重量％）］に１日浸漬させた。浸漬後、基板をメタノールで洗浄、乾燥させて色素吸着酸化チタン電極を得た。
【０１０２】
得られた色素吸着酸化チタン電極のＩＴＯ層側（色素吸着側）と、対極としてスパッタリング法によりＩＴＯ層側に形成された白金薄膜（厚み０．００３μｍ）を備えたＩＴＯ付ガラス基板（ジオマテック（株）製、１０Ω／ｓｑ）のＩＴＯ層側（白金薄膜側）とを厚さ５０μｍで４ｍｍ口の開口を有するスペーサ（三井・デュポンポリケミカル（株）製「ハイミラン」）を介して挟み、両基板（両電極又は両ＩＴＯ層）間に形成された空隙（封止材で封止された空間）内に電解液を充填し、色素増感太陽電池を作製した。なお、電解液には、１，２−ジメチル−３−プロピルイミダゾリウムヨージドを０．５Ｍ、ヨウ化リチウムを０．１Ｍ、ヨウ素を０．０５Ｍ含むアセトニトリル溶液を用いた。
【０１０３】
得られた色素増感太陽電池をソーラーシミュレーター（三永電機製作所（株）製「XES-301S＋EL-100」）を用い、ＡＭ  １．５、１００ｍＷ／ｃｍ２、２５℃の条件で評価した。
【０１０４】
（実施例２）
実施例１において、ヘキサデカフルオロセバシン酸の割合を１５重量部にした以外は、実施例１と同様にして、色素増感太陽電池を作製し評価した。
【０１０５】
（実施例３）
酸化チタン粒子（Ｐ２５）３０重量部、ヘキサデカフルオロセバシン酸５重量部、Ｎ７１９色素１重量部及びγ―ブチロラクトン１９０重量部を混合して酸化チタン分散液を調製した。
【０１０６】
得られた酸化チタン粒子分散液を、スキージ法によりＩＴＯ付ガラス基板（ジオマテック（株）製、１０Ω／ｓｑ）のＩＴＯ層側に塗布した後、大気中１１０℃で乾燥させ、余分な酸化チタンを削り落とし、４ｍｍ角で厚み５μｍの色素吸着酸化チタン電極を得た。
【０１０７】
得られた色素吸着酸化チタン電極のＩＴＯ層側（色素吸着側）と、対極としてスパッタリング法によりＩＴＯ層側に形成された白金薄膜（厚み０．００３μｍ）を備えたＩＴＯ付ガラス基板のＩＴＯ層側（白金薄膜側）とをスペーサ（ハイミラン）を介して挟み、両基板（両電極又は両ＩＴＯ層）間に形成された空隙（封止材で封止された空間）内に電解液を充填し、色素増感太陽電池を作製した。なお、電解液には、１，２−ジメチル−３−プロピルイミダゾリウムヨージドを０．５Ｍ、ヨウ化リチウムを０．１Ｍ、ヨウ素を０．０５Ｍ含むアセトニトリル溶液を用いた。
【０１０８】
得られた色素増感太陽電池をソーラーシミュレーター（XES-301S＋EL-100）を用い、ＡＭ  １．５、１００ｍＷ／ｃｍ２、２５℃の条件で評価した。
【０１０９】
（実施例４）
実施例１において、ヘキサデカフルオロセバシン酸に代えてアジピン酸を用いたこと以外は、実施例１と同様にして、色素増感太陽電池を作製し評価した。
【０１１０】
（実施例５）
実施例１において、ヘキサデカフルオロセバシン酸に代えてテトラフルオロテレフタル酸を用いたこと以外は、実施例１と同様にして、色素増感太陽電池を作製し評価した。
【０１１１】
実施例１〜５で作製した太陽電池の出力特性を図１に示す。
【産業上の利用可能性】
【０１１２】
本発明の組成物は、光電変換層又は光電変換素子を形成するのに有用である。特に、本発明では、焼結させることなく、光電変換効率の高い光電変換層を形成できるので、プラスチック基板上などに光電変換層を形成することも可能である。このような組成物を用いて得られる光電変換素子は、太陽電池（特に、色素増感太陽電池）などの光電池として好適である。
【図１】
2015159182.tif 000002